(57)【要約】【課題】  導電性に優れた導電材材料を提供する。【手段】  アスペクト比（長軸／短軸比）が１より大きい金属ナノロッドを含有することを特徴とする導電性材料であり、好ましくは、金属ナノロッドが、長軸４００nm未満およびアスペクト比１００以下であり、界面活性剤を含む水溶液中で製造され、この金属ナノロッド水分散液を、界面活性剤を溶解する脱離液および非水系分散剤の存在下で、非水溶媒と混合することによって非水溶媒に抽出したものであり、分散媒および窒素原子および／または硫黄原子を含有する分散剤と共に含有する導電性材料。【選択図】  なし【特許請求の範囲】
【請求項１】
アスペクト比（長軸／短軸比）が１より大きいロッド状金属微粒子である金属ナノロッドを含有することを特徴とする導電性材料。
【請求項２】
長軸が４００nm未満であって、アスペクト比が１００以下である金属ナノロッドを含有する請求項１の導電性材料。
【請求項３】
金属ナノロッドが、下記化学式(１)(２)で示される界面活性剤の１種または２種以上を添加した水溶液を電解液として用いる電気化学的還元法によって製造されたものである請求項１または２の何れかに記載する導電性材料。
ＣＨ3(ＣＨ2)n Ｎ+(ＣＨ3)3Ｂｒ-      （ｎは１〜15の整数）  …(１)
〔ＣＨ3(ＣＨ2)n〕4Ｎ+Ｂｒ-            （ｎは１〜15の整数）  …(２)
【請求項４】
金属ナノロッドが、該金ナノロッドおよび水に対して親和性を有する界面活性剤を含む水溶液中で製造されたものであって、該金属ナノロッド水分散液を、上記界面活性剤を溶解する脱離液および非水系分散剤の存在下で、非水溶媒と混合することによって非水溶媒に抽出したものである請求項１〜３の何れかに記載する導電性材料。
【請求項５】
金属ナノロッドと共に分散剤および分散媒を含む請求項１〜４の何れかに記載する導電性材料。
【請求項６】
分散剤が窒素原子および／または硫黄原子を含有する請求項４または５に記載する導電性材料。
【請求項７】
請求項１〜６の何れかに記載する導電性材料をバインダーに配合してなる導電性塗料組成物、または該導電性塗料組成物によって形成された導電性塗膜。
【請求項８】
請求項１〜６の何れかに記載する導電性材料によって形成された導電性ペースト、配線材料、電極材料、または導電性フィルム。
【請求項９】
アスペクト比（長軸／短軸比）が１より大きい金属ナノロッドを、窒素原子および／または硫黄原子を含有する分散剤と共に含有することを特徴とする導電性ペースト、配線材料、電極材料、導電性塗料、導電性塗膜、導電性フィルム。
【発明の詳細な説明】
【技術分野】
【０００１】
本発明は、金属ナノロッドを含有した導電性材料、およびこの導電性材料によって形成した導電性ペーストや導電性塗膜などの用途に関する。
【背景技術】
【０００２】
近年、情報端末機器の急速な小型化に伴い、実装配線幅の狭ピッチ化が進んでいる。このため導電性に優れたペーストが求められており、粒径がサブミクロンサイズの金属粒子を配合した導電性ペーストが用いられている。しかし、このようなサブミクロン金属粒子を用いた従来のペーストは導電性のばらつきが顕著であり、これを克服するためにナノサイズの粒径を有する金属微粒子を使用した導電性ペーストの開発が進んでいる。
【０００３】
例えば、インクジェット方式を利用して導電性ペーストを印刷し、配線基板の回路パターンを形成する方法において、有機溶剤を含む熱硬化性樹脂組成物中に、球状の平均粒子径１〜１００nmの金属微粒子であって表面に窒素、酸素、硫黄原子を含む化合物によって被覆したものを均一に分散させてなる導電性ペーストを用い、樹脂が熱硬化する際に、金属微粒子表面の被覆を形成している化合物を、樹脂に含まれている有機酸無水物等と反応させて除去することによって、金属微粒子相互の低温での融着行わせて微細な線幅の回路パターンを形成することが知られている（特許文献１）。しかし、従来の導電性ペーストは、金属微粒子の分散安定性を高めるために分散剤の使用量が多くなる傾向があり、導電性にばらつきが生じるとともに低温焼成域においては高い導電性を得難いと云う問題がある。
【０００４】
一方、ポリエンポリカルポン酸等を添加することによって金属コロイド粒子の分散性を高めた金属コロイド液が知られており、この金属コロイド液を用いた導電性インクと該導電性インクによって形成した導電性被膜が提案されている（特許文献２）。しかし、従来の導電性ペーストは、導電性を確保するため、導電性ペースト中の金属含有量をできるだけ高くする必要があるが、高濃度領域においては経時安定性に問題がある。
【特許文献１】特開２００２−３２４９６６号公報
【特許文献２】特開２００２−２９４３０７号公報
【発明の開示】
【発明が解決しようとする課題】
【０００５】
従来のナノサイズの粒径を有する金属微粒子を使用した導電性ペーストは、何れも球状の金属微粒子を用いており、このため高い導電性を得るために分散剤含有量および金属含有量を多くしなければならず、これに起因して上記問題を招いている。本発明は、従来の導電性ペーストにおける上記問題を解決したものであり、従来の球状金属微粒子に代えて、ナノサイズの粒径を有する微細なロッド状金属微粒子（金属ナノロッド）を用いることによって、高い導電性を有する導電材料を得ることができるようにしたものであり、この導電材料による導電性ペースト等を提供する。
【課題を解決するための手段】
【０００６】
本発明によれば以下の導電性材料が提供される。
（１）アスペクト比（長軸／短軸比）が１より大きいロッド状金属微粒子である金属ナノロッドを含有することを特徴とする導電性材料。
（２）長軸が４００nm未満であって、アスペクト比が１００以下である金属ナノロッドを含有する上記(1)の導電性材料。
（３）金属ナノロッドが、下記化学式(１)(２)で示される界面活性剤の１種または２種以上を添加した水溶液を電解液として用いる電気化学的還元法によって製造されたものである上記(1)または(2)の何れかに記載する導電性材料。
ＣＨ3(ＣＨ2)n Ｎ+(ＣＨ3)3Ｂｒ-      （ｎは１〜15の整数）  …(１)
〔ＣＨ3(ＣＨ2)n〕4Ｎ+Ｂｒ-            （ｎは１〜15の整数）  …(２)
（４）金属ナノロッドが、該金ナノロッドおよび水に対して親和性を有する界面活性剤を含む水溶液中で製造されたものであって、該金属ナノロッド水分散液を、上記界面活性剤を溶解する脱離液および非水系分散剤の存在下で、非水溶媒と混合することによって非水溶媒に抽出したものである上記(1)〜(3)の何れかに記載する導電性材料。
（５）金属ナノロッドと共に分散剤および分散媒を含む上記(1)〜(4)の何れかに記載する導電性材料。
（６）分散剤が窒素原子および／または硫黄原子を含有する上記(4)または(5)に記載する導電性材料。
（７）上記(1)〜(6)の何れかに記載する導電性材料をバインダーに配合してなる導電性塗料組成物、または該導電性塗料組成物によって形成された導電性塗膜。
（８）上記(1)〜(6)の何れかに記載する導電性材料によって形成された導電性ペースト、配線材料、電極材料、または導電性フィルム。
（９）アスペクト比（長軸／短軸比）が１より大きい金属ナノロッドを、窒素原子および／または硫黄原子を含有する分散剤と共に含有することを特徴とする導電性ペースト、配線材料、電極材料、導電性塗料、導電性塗膜、導電性フィルム。
【０００７】
〔具体的な説明〕
本発明は、アスペクト比（長軸／短軸比）が１より大きいロッド状金属微粒子である金属ナノロッドを含有することを特徴とする導電性材料であり、例えば、長軸が４００nm未満、好ましくは３０〜３００nmであって、アスペクト比が１００以下、好ましくは２〜１０である金属ナノロッドを含有する導電性材料である。長軸が４００nmよりも大きく、またアスペクト比が１００より大きいと金属ナノロッドが相互に絡まって凝集体を生じやすくなる。
【０００８】
本発明は、上記金属ナノロッドを含む導電性材料であって、特に窒素原子および／または硫黄原子を含有する分散剤と共に含有する導電性材料である。窒素原子や硫黄原子は金属ナノロッドに対して高い吸着性を示すので、これらの原子を含む分散剤は金属ナノロッドを溶媒や樹脂に対して均一に分散させることができ、金属ナノロッドの分散性がよい組成物を得ることができる。この金属ナノロッド含有組成物は金属ナノロッドが互いに絡み合って存在するので金属ナノロッドどうしの接触点が多く、また接触面積が大きいので優れた導電性を有し、導電材料として好適である。
【０００９】
本発明の金属ナノロッドを含有する導電材料を用いた導電性ペーストや導電性インクは通常の導電性ペースト、導電性インクなどと同様の材料によって形成すれば良い。例えばバインダーとしては、通常の塗料用や成型用に利用されている各種樹脂が特に制限無く使用できる。具体的には、アクリル樹脂、ポリエステル樹脂、アルキド樹脂、ウレタン樹脂、シリコーン樹脂、フッ素樹脂、エポキシ樹脂、ポリカーボネート樹脂、ポリ塩化ビニル樹脂、ポリピニルアルコール等の各種有機樹脂や、ラジカル重合性のオリゴマーやモノマー（場合により硬化剤やラジカル重合剤開始剤と併用する）が代表的なものとして挙げられる。また溶媒としては、バインダーが溶解もしくは安定に分散するような溶媒を適宜選択すればよく、具体的には、水；メタノール、エタノール、プロパノール、ヘキサノール、エチレングリコール等のアルコール；キシレン、トルエン等の芳香族炭化水素；シクロヘキサン等の脂環式炭化水素：アセトン、メチルエチルケトン等のケトン；酢酸ブチル等のエステル、セルソルブアセテート等のエーテル等あるいはこれらの混合物が代表的なものとして挙げられるが、これらに限定されるものではない。
【００１０】
上記金属ナノロッドの配合量は目的の導電性が得られる量であれば良い。例えば、バインダー１００重量部に対して０.０１〜１９００重量部、好ましくは５〜１９００重量部であれば良い。金属ナノロッドの量がこれより少ないと、例えば塗膜にしたときの表面抵抗値が高くなる。
【００１１】
本発明の導電性材料に用いる金属ナノロッドは、界面活性剤を含む水溶液中で金属イオンを還元する方法によって得ることができる。具体的な還元方法としては、化学還元、電気化学的還元、光還元、または化学還元と光照射を組み合わせた方法などを利用することができる。
【００１２】
電気化学的還元法は、下記化学式(１)(２)で示される界面活性剤の１種または２種以上を添加した水溶液を電解液として用いる方法によると良い。この方法によって金属ナノロッドを安定にかつ効率よく得ることができる。また、２種以上の界面活性剤の組合せを変えることによって金属ナノロッドのアスペクト比を調整することができる。
【００１３】
ＣＨ3(ＣＨ2)n Ｎ+(ＣＨ3)3Ｂｒ-      （ｎは１〜15の整数）  …(１)
〔ＣＨ3(ＣＨ2)n〕4Ｎ+Ｂｒ-            （ｎは１〜15の整数）  …(２)
【００１４】
上記化学式(１)で示される代表的な界面活性剤はヘキサデシルトリメチルアンモニウムブロミド〔CTAB：CH3(CH2)15N+(CH3)3Br-〕である。上記化学式(２)で示される代表的な界面活性剤はテトラブチルアンモニウムブロミド〔TC4AB〕などである。
【００１５】
金属ナノロッドが、該金属ナノロッドと水に対して親和性を有する界面活性剤を含む水溶液中で製造されたものであるとき、該金属ナノロッド水分散液を、上記界面活性剤を溶解する脱離液および非水系分散剤の存在下で非水溶媒と混合することによって、金属ナノロッドを非水溶媒に安定に抽出することができる。また、上記分散剤として窒素原子や硫黄原子を含有するものを用いれば、この抽出方法によって得た金属ナノロッド非水系分散液を導電性材料の原料として好適に用いることができる。
【００１６】
具体的には、ＣＴＡＢ等を含む水溶液中で製造された金属ナノロッドは、その表面にＣＴＡＢ等が吸着することによって安定に水中に分散している。これを導電性材料などに利用するには、水分散液からベンゼンやエーテルなどの有機溶媒（非水溶媒ないし非水系の分散媒）に抽出すれば適用範囲が広がるので好ましい。この抽出法として、界面活性剤を溶解する脱離液および非水系分散剤の存在下で、金属ナノロッド水分散液を非水溶媒に混合する方法を利用することができる。
【００１７】
界面活性剤を溶解する脱離液としては、例えばメタノール、エタノールなどのアルコール類、アセトン、エチルメチルケトンなどのケトン類を用いることができる。
【００１８】
非水系分散剤としては、金属ナノロッドに対して吸着性の高い元素である窒素原子、硫黄原子の何れかを吸着部位として有し、かつ非水溶媒に溶解する化合物が好ましい。例えば、(イ)窒素原子を主鎖中に有し、かつ非水溶媒に対して親和性のある側鎖を有する化合物、(ロ)チオール基を有し、かつ非水溶媒に対して親和性の側鎖を有する化合物、(ハ)アミノ基を有し、かつ非水溶媒に対して親和性のある側鎖を有する化合物等が挙げられる。
【００１９】
上記(イ)の化合物は市販品を使用することができる。上記(ロ)の化合物としては、ブタンチオール、ヘキサンチオール、オクタンチオール、デカンチオール、ドデカンチオールなどが挙げられる。また、上記(ハ)の化合物としては、グリシン、アラニン、リシン、グルタミン酸、アスパラギン酸、フェニルアラニン、バリン、ロイシンなどが挙げられる。
【００２０】
上記脱離液および上記分散剤の存在下で、金属ナノロッド水分散液を有機溶媒に混合すると、水分散液中の金属ナノロッド表面に吸着している界面活性剤が脱離液によって除去され、この界面活性剤に代わって上記分散剤が置換するので、金属ナノロッドが水相から有機相に移行し、金属ナノロッドを有機溶媒に抽出することができる。この金属ナノロッド有機分散液は、窒素原子や硫黄原子を含む分散剤が金属ナノロッド表面に強く吸着しているので、金属ナノロッドの分散性が良く、導電性材料の原料として好適である。
【発明の効果】
【００２１】
本発明に係る金属ナノロッドを含有する導電性材料は、金属ナノロッドが互いに絡み合って存在するので、金属含有量を同じにした場合、球状金属微粒子を用いた場合よりも導電性に優れている。従って、金属ナノロッドの含有量を球状金属微粒子のときより少なくしても、高い導電性を得ることができ、球状金属微粒子を多量に配合したときに見られる経時的な不安定性がない。さらに、球状金属微粒子を用いた場合に比べて分散剤の量を低減することができ、分散剤に起因する導電性のバラツキを生じることがない。従って、本発明の金属ナノロッド含有導電性材料によれば、安定性、導電性に優れた導電性ペースト、配線材料、電極材料、導電性塗料、導電性塗膜、導電性フィルムなどを得ることができる。
【発明を実施するための最良の形態】
【００２２】
以下に本発明の実施例を示す。なお、各例において窒素含有分散剤として市販品（商品名ソルスパース24000SC）を用いた。また塗膜を形成した基板の表面抵抗値を測定した。測定器は三菱化学製機器(ロレスタ・ＧＰ)を用い、４端針法によって測定した。さらに、上記金ナノロッド塗料の分散安定性を評価した（１ケ月放置後の粒子沈降の有無）。この結果を表１に示した。
【実施例１】
【００２３】
アスペクト比５.０の金ナノロッド（長軸：約５０nm）６ｇ、窒素含有分散剤０.６ｇ、トルエン１０ｇ、アクリル樹脂０.４ｇからなる金ナノロッド含有塗料を作製した。この塗料をガラス基板に塗布（膜厚：１μm）し、乾燥（２００℃、１時間）して金ナノロッド塗布基板を得た。
【実施例２】
【００２４】
アスペクト比５.０の金ナノロッド（長軸：約５０nm）１０ｇ、窒素含有分散剤１.０ｇ、トルエン５ｇ、アクリル樹脂０.３ｇからなる金ナノロッド含有塗料を作製した。この塗料を実施例１と同様の条件下でガラス基板に塗布し、乾燥することによって金ナノロッド塗布基板を得た。
【実施例３】
【００２５】
アスペクト比１０.０の金ナノロッド（長軸：約８０nm）を使用すること以外は実施例１と同様にして金ナノロッド含有塗料を作製した。この塗料を実施例１と同様の条件下でガラス基板に塗布し、乾燥することによって金ナノロッド塗布基板を得た。
【実施例４】
【００２６】
アスペクト比５.０の金ナノロッド（長軸：約２００nm）６ｇ、窒素含有分散剤０.６ｇ、トルエン５ｇ、アクリル樹脂０.３ｇからなる金ナノロッド含有塗料を作製した。この塗料を実施例１と同様の条件下でガラス基板に塗布し、乾燥することによって金ナノロッド塗布基板を得た。
【比較例】
【００２７】
球状金ナノ粒子（平均一次粒子径：１０nm）６ｇ、窒素含有分散剤０.６ｇ、トルエン１０ｇ、アクリル樹脂０.４ｇからなる金ナノ粒子含有塗料を作製した。この塗料を実施例１と同様の条件下でガラス基板に塗布し、乾燥することによって金ナノロッド塗布基板を得た。
【００２８】
【表１】
2005317394.tif 000002
【００２９】
表１に示すように、本発明の導電性塗料は何れも表面抵抗が低く、塗料の分散安定性も良好である。一方、比較例は表面抵抗が高く、分散安定性も不良である。
【実施例５】
【００３０】
蒸留水にヘキサデシルトリメチルアンモニウムブロミド（CTAB）を濃度が０.０８mol/Lになるように溶解させ、更に、これにテトラオクチルアンモニウムブロミド（TC8AB）を濃度が０.０１６mol/Lになるように加えた水溶液１００ｇを調製した。この水溶液にアセトン１.１ｇ、シクロヘキサノン０.９ｇを添加したものを電解液として用い、陽極に金板および陰極に白金板を用い、さらに電解槽に銀板を挿入して、電解還元を行い、金ナノロッド（長軸４６nm、短軸１３nm：アスペクト比３.５）が分散した水分散液を得た。この水分散液を、窒素含有分散剤を溶解したトルエン中に混合しながらアセトンを添加し、１時間攪拌後、静置した。水系分散剤のＣＴＡＢはアセトンによって溶解し、金ナノロッドは窒素含有分散剤によって表面処理された。静置した混合液は無色透明の水相と鮮やかな赤色のトルエン相に分離した。その後、有機溶媒相のみを抽出し、さらにエバポレーターを用いて余剰のトルエンを除去して、トルエンの金ナノロッド濃縮液(固形分５０質量％)を得た。この濃縮液２ｇをアクリル樹脂のトルエン溶液(固形分４０質量％)０.６２５ｇと混合して塗料化した。この塗料は室温下に３ヶ月以上放置しても変色や沈殿を生成せず安定であった。また、この塗料を用いたコーティング膜（膜厚１μm、乾燥200℃、１時間）の表面抵抗値は１.０Ω/□以下であった。